(57)【特許請求の範囲】
【請求項１】
基材と、前記基材上に形成された第１電極層と、前記第１電極層上に形成された有機エレクトロルミネッセント層と、前記有機エレクトロルミネッセント層上に形成された第２電極層とを有する有機エレクトロルミネッセント素子であって、
前記基材と前記第２電極層との間のいずれかの位置に、光触媒、特性付与剤、および前記光触媒の活性および前記有機エレクトロルミネッセント層の発光特性を向上させる機能を有する発光特性向上物質を含有し、かつエネルギー照射に伴う光触媒の作用により前記特性付与剤の特性が変化する光触媒含有層が形成されており、前記発光特性向上物質は、カルボン酸類、スルホン酸類、スルフィン酸類、フェノール類、エノール類、チオフェノール類、イミド類、オキシム類、第一級または第二級ニトロ化合物類、包接化合物類、塩素酸、および過塩素酸からなる群から選択される酸、またはフッ素の銀塩であり、
前記カルボン酸類が、化学式ＲＣＯＯＨで示されるものであることを特徴とする有機エレクトロルミネッセント素子。
（Ｒが、炭素数１〜２０のアルキル基、アルコキシ基、アルキルチオ基であるもの、炭素数２〜２０のアルコキシアルキル基、アルキルチオアルキル基、アルケニル基であるもの、炭素数５〜２０のシクロアルキル基や炭素数６〜２０のアリール基であるもの、さらに炭素数７〜２０のアルカリール基、アラルキル基であるもの、ピリジル基、キノリル基、フラニル基、ピロリル基、チエニル基などの複素環式基、またはハロゲン原子、ニトロ基、シアノ基、エポキシ基、水素基であるもの。）
【請求項２】
光触媒、特性付与剤、および前記光触媒の活性および有機エレクトロルミネッセント層の発光特性を向上させる機能を有する発光特性向上物質を含有し、前記発光特性向上物質は、カルボン酸類、スルホン酸類、スルフィン酸類、フェノール類、エノール類、チオフェノール類、イミド類、オキシム類、第一級または第二級ニトロ化合物類、包接化合物類、塩素酸、および過塩素酸からなる群から選択される酸、またはフッ素の銀塩であり、
前記カルボン酸類が、化学式ＲＣＯＯＨで示されるものであることを特徴とする有機エレクトロルミネッセント素子形成用光触媒含有塗工液。
（Ｒが、炭素数１〜２０のアルキル基、アルコキシ基、アルキルチオ基であるもの、炭素数２〜２０のアルコキシアルキル基、アルキルチオアルキル基、アルケニル基であるもの、炭素数５〜２０のシクロアルキル基や炭素数６〜２０のアリール基であるもの、さらに炭素数７〜２０のアルカリール基、アラルキル基であるもの、ピリジル基、キノリル基、フラニル基、ピロリル基、チエニル基などの複素環式基、またはハロゲン原子、ニトロ基、シアノ基、エポキシ基、水素基であるもの。）
【請求項３】
前記発光特性向上物質が、カルボン酸類、スルホン酸類、エノール類、チオフェノール類、塩素酸、および過塩素酸からなる群から選択される酸、またはフッ素の銀塩であり、
前記カルボン酸類が、化学式ＲＣＯＯＨで示されるものであることを特徴とする請求項１に記載の有機エレクトロルミネッセント素子。
（Ｒが、炭素数１〜２０のアルキル基、アルコキシ基、アルキルチオ基であるもの、炭素数２〜２０のアルコキシアルキル基、アルキルチオアルキル基、アルケニル基であるもの、炭素数５〜２０のシクロアルキル基や炭素数６〜２０のアリール基であるもの、さらに炭素数７〜２０のアルカリール基、アラルキル基であるもの、ピリジル基、キノリル基、フラニル基、ピロリル基、チエニル基などの複素環式基、またはハロゲン原子、ニトロ基、シアノ基、エポキシ基、水素基であるもの。）
【請求項４】
前記発光特性向上物質が、カルボン酸類、スルホン酸類、エノール類、チオフェノール類、塩素酸、および過塩素酸からなる群から選択される酸、またはフッ素の銀塩であり、
前記カルボン酸類が、蟻酸、酢酸、シュウ酸、酒石酸、プロピオン酸、酪酸、リンゴ酸、クエン酸、ソルビン酸、フマル酸、マレイン酸、アクリル酸、ポリアクリル酸または安息香酸であることを特徴とする請求項３に記載の有機エレクトロルミネッセント素子。
【請求項５】
前記発光特性向上物質が、酢酸銀、カンファースルホン酸銀、銀アセチルアセトナト錯体、銀メルカプチド、フッ化銀、塩素酸銀、または過塩素酸銀であることを特徴とする請求項４に記載の有機エレクトロルミネッセント素子。
【発明の詳細な説明】
【技術分野】
【０００１】
本発明は、各種ディスプレーや発光素子等に好適に用いられる有機エレクトロルミネッセント素子、およびその製造に用いられる有機エレクトロルミネッセント素子用光触媒含有塗工液に関するものである。
【背景技術】
【０００２】
従来、有機エレクトロルミネッセント（以下、有機ＥＬともいう。）素子の製造方法において、有機ＥＬ層や電極層等の形成は、フォトリソグラフィー法やマスク蒸着法等により行われていた。しかしながら、フォトリソグラフィー法では、工程が複雑でありコストがかかるという問題があり、またマスク蒸着法では、高価格の真空装置が必要となり歩留まりやコスト面で問題があった。
【０００３】
そこで、最近では、有機ＥＬ層や電極層のパターニング方法として光触媒を用いる方法が提案されている（特許文献１参照）。具体的には、エネルギー照射に伴う光触媒の作用により表面の特性が変化する光触媒含有層を形成し、この光触媒含有層表面に、エネルギーをパターン状に照射することによって、光触媒含有層表面に特性の異なるパターンを形成する。その後、この光触媒含有層上に形成された特性変化パターンの特性の差を利用して、有機ＥＬ層や電極層等をパターニングする方法である。この方法によれば、上記特性の差を利用して高精細に有機ＥＬ層や電極層等を形成することができ、パターニングに要する手間を大幅に省略することが可能である。しかしながら、上記光触媒の活性が低い場合には、上記特性変化パターンの形成に時間がかかり、エネルギーの回り込みが生じてしまうこと等から、形成されるパターンが太ってしまい、高精細に有機ＥＬ層や電極層等を形成することが難しい、という問題があった。またさらに、上記光触媒含有層の種類によっては、有機ＥＬ素子の発光特性が低下してしまうという問題があった。
【０００４】
【特許文献１】特開２０００−２２３２７０号公報
【発明の開示】
【発明が解決しようとする課題】
【０００５】
そこで、高精細なパターン状に有機ＥＬ層等の部材が形成されており、かつ有機ＥＬ層の発光特性が良好な有機ＥＬ素子、およびその製造に用いられる有機ＥＬ素子用光触媒含有塗工液の提供が望まれている。
【課題を解決するための手段】
【０００６】
本発明は、基材と、上記基材上に形成された第１電極層と、上記第１電極層上に形成された有機エレクトロルミネッセント層と、上記有機エレクトロルミネッセント層上に形成された第２電極層とを有する有機エレクトロルミネッセント素子であって、上記基材と上記第２電極層との間のいずれかの位置に、光触媒、特性付与剤、および上記光触媒の活性および上記有機エレクトロルミネッセント層の発光特性を向上させる機能を有する発光特性向上物質を含有し、かつエネルギー照射に伴う光触媒の作用により上記特性付与剤の特性が変化する光触媒含有層が形成されており、上記発光特性向上物質は、カルボン酸類、スルホン酸類、スルフィン酸類、フェノール類、エノール類、チオフェノール類、イミド類、オキシム類、第一級または第二級ニトロ化合物類、および包接化合物類、塩素酸、および過塩素酸からなる群から選択される酸、またはフッ素の銀塩であることを特徴とする有機エレクトロルミネッセント素子を提供する。
【０００７】
本発明によれば、上記光触媒含有層が形成されていることから、この光触媒含有層の特性を利用して、例えば有機ＥＬ層や、各電極層が形成されたもの等とすることができる。また上記光触媒含有層中に、発光特性向上物質が含有されていることから、上記有機ＥＬ層の発光特性を良好なものとすることができ、発光効率の高い、高品質な有機ＥＬ素子とすることができる。またさらに、上記光触媒含有層中には、発光特性向上物質が含有されていることから、光触媒の感度が高いものとすることができ、エネルギーの回りこみ等の影響を受けることなく、高精細に特性の変化したパターンが形成された光触媒含有層とすることができる。したがって、本発明によれば、上記有機ＥＬ層や第２電極層等が、光触媒含有層の上に高精細なパターン状に形成されているものとすることができるという利点も有する。
【０００８】
また本発明は、光触媒、特性付与剤、および上記光触媒の活性および有機エレクトロルミネッセント層の発光特性を向上させる機能を有する発光特性向上物質を含有し、上記発光特性向上物質は、カルボン酸類、スルホン酸類、スルフィン酸類、フェノール類、エノール類、チオフェノール類、イミド類、オキシム類、第一級または第二級ニトロ化合物類、包接化合物類、塩素酸、および過塩素酸からなる群から選択される酸、またはフッ素の銀塩であることを特徴とする有機エレクトロルミネッセント素子形成用光触媒含有塗工液を提供する。
【０００９】
本発明によれば、有機ＥＬ素子形成用光触媒含有塗工液が上記のような発光特性向上物質を含有していることから、有機ＥＬ素子形成用光触媒含有塗工液を用いて光触媒含有層を形成した際に、光触媒の活性が高いものとすることができる。また、上記光触媒含有層の特性を利用して有機ＥＬ素子を製造した場合、有機ＥＬ層の発光特性を良好なものとすることができるという利点も有している。
【発明の効果】
【００１０】
本発明によれば、上記光触媒含有層の特性を利用して、例えば有機ＥＬ層や、各電極層等が高精細なパターン状に形成されたものとすることができる。また本発明によれば、上記有機ＥＬ層の発光特性を良好なものとすることができるという効果も奏する。
【発明を実施するための最良の形態】
【００１１】
本発明は、各種ディスプレーや発光素子等に好適に用いられる有機エレクトロルミネッセント素子、およびその製造に用いられる有機エレクトロルミネッセント素子用光触媒含有塗工液に関するものである。
以下、それぞれについて説明する。
【００１２】
Ａ．有機ＥＬ素子用光触媒含有塗工液
まず、本発明の有機ＥＬ素子用光触媒含有塗工液について説明する。本発明の有機ＥＬ素子用光触媒含有塗工液は、光触媒、特性付与剤、および上記光触媒の活性および有機エレクトロルミネッセント層の発光特性を向上させる機能を有する発光特性向上物質を含有し、上記発光特性向上物質は、カルボン酸類、スルホン酸類、スルフィン酸類、フェノール類、エノール類、チオフェノール類、イミド類、オキシム類、第一級または第二級ニトロ化合物類、塩素酸、および過塩素酸からなる群から選択される酸、またはフッ素の銀塩であることを特徴とするものである。
【００１３】
本発明の有機ＥＬ素子用光触媒含有塗工液は、有機ＥＬ素子を形成する際に用いられるものであって、通常、有機ＥＬ素子の有機ＥＬ層や各電極層等のパターニングに用いられるものである。
【００１４】
本発明によれば、有機ＥＬ素子用光触媒含有塗工液中に、光触媒および特性付与剤が含有されていることから、この有機ＥＬ素子用光触媒含有塗工液を用いて形成された光触媒含有層が、エネルギー照射により、特性が変化する層とすることができる。また本発明においては、上記有機ＥＬ素子用光触媒含有塗工液中に、上記光触媒とともに上記発光特性向上物質が含有されていることから、この発光特性向上物質の作用によって、光触媒の感度を向上させることができる。これにより、有機ＥＬ素子用光触媒含有塗工液が塗布されて形成された光触媒含有層の感度を高いものとすることができ、この光触媒含有層上に、短時間で効率よく特性の変化したパターンを形成することが可能となる。
【００１５】
またさらに、本発明においては、上記有機ＥＬ素子用光触媒含有塗工液中に、発光特性向上物質が含有されている。そのため、上記有機ＥＬ素子用光触媒含有塗工液を用いて光触媒含有層を形成した場合、有機ＥＬ素子の有機ＥＬ層の発光特性を良好なものとすることができる、という利点も有している。以下、本発明の有機ＥＬ素子用光触媒含有塗工液に含有される各材料について、それぞれ詳しく説明する。
【００１６】
１．発光特性向上物質
まず、本発明に用いられる発光特性向上物質について説明する。本発明に用いられる発光特性向上物質は、後述する光触媒の活性を向上させるものであり、かつ本発明の有機ＥＬ素子用光触媒含有塗工液を用いて形成された光触媒含有層が有機ＥＬ素子に用いられた際、有機ＥＬ層の発光特性を向上させる機能を有するものである。なお、有機ＥＬ層の発光特性を向上させるとは、有機ＥＬ素子に電圧を印加した際の輝度が向上することや、同一電流値における輝度が向上すること、発光開始電圧が低くなることをいうこととする。
【００１７】
本発明においては、上記発光特性物質として、カルボン酸類、スルホン酸類、スルフィン酸類、フェノール類、エノール類、チオフェノール類、イミド類、オキシム類、第一級または第二級ニトロ化合物類、または包接化合物類等の有機酸の銀塩、または塩素酸、過塩素酸、またはフッ素等の無機酸の銀塩が用いられる。
【００１８】
上記カルボン酸類としては、化学式ＲＣＯＯＨのＲが、炭素数１〜２０のアルキル基、アルコキシ基、アルキルチオ基であるもの、炭素数２〜２０のアルコキシアルキル基、アルキルチオアルキル基、アルケニル基であるもの、炭素数５〜２０のシクロアルキル基や炭素数６〜２０のアリール基であるもの、さらに炭素数７〜２０のアルカリール基、アラルキル基であるものとすることができる。またＲが、ピリジル基、キノリル基、フラニル基、ピロリル基、チエニル基などの複素環式基、またはハロゲン原子、ニトロ基、シアノ基、エポキシ基、水素基であるもの等も挙げられる。具体的には、蟻酸、酢酸、シュウ酸、酒石酸、プロピオン酸、酪酸、リンゴ酸、クエン酸、ソルビン酸、フマル酸、マレイン酸、アクリル酸、ポリアクリル酸、安息香酸等が挙げられる。
【００１９】
また上記スルホン酸類としては、化学式ＲＳＯ３ＨのＲが、炭素数１〜２０のアルキル基、アルコキシ基、アルキルチオ基であるもの、炭素数２〜２０のアルコキシアルキル基、アルキルチオアルキル基、アルケニル基であるもの、炭素数５〜２０のシクロアルキル基や炭素数６〜２０のアリール基であるもの、さらに炭素数７〜２０のアルカリール基、アラルキル基であるものとすることができる。またＲが、ピリジル基、キノリル基、フラニル基、ピロリル基、チエニル基などの複素環式基、またはハロゲン原子、ニトロ基、シアノ基、エポキシ基であるもの等も挙げられる。具体的には、ベンゼンスルフォン酸、パラトルエンスルホン酸、カンファースルホン酸等が挙げられる。また、スルホン化ポリスチレン類やスルホン化ポリエチレン類、スルホン化ポリカーボネート類等も挙げられる。
【００２０】
上記スルフィン酸類としては、化学式ＲＳＯ２ＨのＲが、炭素数１〜２０のアルキル基、アルコキシ基、アルキルチオ基であるもの、炭素数２〜２０のアルコキシアルキル基、アルキルチオアルキル基、アルケニル基であるもの、炭素数５〜２０のシクロアルキル基や炭素数６〜２０のアリール基であるもの、さらに炭素数７〜２０のアルカリール基、アラルキル基であるものとすることができる。またＲが、ピリジル基、キノリル基、フラニル基、ピロリル基、チエニル基などの複素環式基、またはハロゲン原子、ニトロ基、シアノ基、エポキシ基であるもの等が挙げられる。具体的には、トルエンスルフィン酸、ベンゼンスルフィン酸、メチルスルフィン酸、エチルスルフィン酸等が挙げられる。
【００２１】
上記フェノール類としては、化学式Ｒｎ（Ｃ６Ｈ（5-n））ＯＨのＲが、炭素数１〜２０のアルキル基、アルコキシ基、アルキルチオ基であるもの、炭素数２〜２０のアルコキシアルキル基、アルキルチオアルキル基、アルケニル基であるもの、炭素数５〜２０のシクロアルキル基や炭素数６〜２０のアリール基であるもの、さらに炭素数７〜２０のアルカリール基、アラルキル基であるものとすることができる。またＲが、ピリジル基、キノリル基、フラニル基、ピロリル基、チエニル基などの複素環式基、またはハロゲン原子、ニトロ基、シアノ基、エポキシ基であるもの等も挙げられる。またｎは０〜５までの整数である。上記フェノール類として具体的には、フェノールやクレゾール等が挙げられる。
【００２２】
上記エノール類としては、化学式ＲＣＨ＝Ｃ（ＯＨ）Ｒ´のＲまたはＲ´が、炭素数１〜２０のアルキル基、アルコキシ基、アルキルチオ基であるもの、炭素数２〜２０のアルコキシアルキル基、アルキルチオアルキル基、アルケニル基であるもの、炭素数５〜２０のシクロアルキル基や炭素数６〜２０のアリール基であるもの、さらに炭素数７〜２０のアルカリール基、アラルキル基であるものとすることができる。またＲが、ピリジル基、キノリル基、フラニル基、ピロリル基、チエニル基などの複素環式基、またはハロゲン原子、ニトロ基、シアノ基、エポキシ基、水素基であるもの等も挙げられる。また上記エノールはジケトン形となっているものであってもよく、具体的にはエチルフェニルジケトンや、アセチルアセトン等が挙げられる。
【００２３】
また、チオフェノール類としては、化学式Ｒｎ（Ｃ６Ｈ（5-ｎ））ＳＨのＲが、炭素数１〜２０のアルキル基、アルコキシ基、アルキルチオ基であるもの、炭素数２〜２０のアルコキシアルキル基、アルキルチオアルキル基、アルケニル基であるもの、炭素数５〜２０のシクロアルキル基や炭素数６〜２０のアリール基であるもの、さらに炭素数７〜２０のアルカリール基、アラルキル基であるものとすることができる。またＲが、ピリジル基、キノリル基、フラニル基、ピロリル基、チエニル基などの複素環式基、またはハロゲン原子、ニトロ基、シアノ基、エポキシ基であるもの等も挙げられる。またｎは０〜５までの整数である。具体的には、チオフェノール、ジメチルチオフェノール等が挙げられる。
【００２４】
またイミド類としては、化学式ＲＣＯＮＨＣＯＲ´のＲまたはＲ´が炭素数１〜２０のアルキル基、アルコキシ基、アルキルチオ基であるもの、炭素数２〜２０のアルコキシアルキル基、アルキルチオアルキル基、アルケニル基であるもの、炭素数５〜２０のシクロアルキル基や炭素数６〜２０のアリール基であるもの、さらに炭素数７〜２０のアルカリール基、アラルキル基であるものとすることができる。またＲまたはＲ´が、ピリジル基、キノリル基、フラニル基、ピロリル基、チエニル基などの複素環式基、またはハロゲン原子、ニトロ基、シアノ基、エポキシ基、水素基であるもの等も挙げられる。具体的には、フタルイミドやマレイミドが挙げられる。
【００２５】
またオキシム類としては、化学式ＲＣＨ＝ＮＯＨのＲが炭素数１〜２０のアルキル基、アルコキシ基、アルキルチオ基であるもの、炭素数２〜２０のアルコキシアルキル基、アルキルチオアルキル基、アルケニル基であるもの、炭素数５〜２０のシクロアルキル基や炭素数６〜２０のアリール基であるもの、さらに炭素数７〜２０のアルカリール基、アラルキル基であるものとすることができる。またＲまたはＲ´が、ピリジル基、キノリル基、フラニル基、ピロリル基、チエニル基などの複素環式基、またはハロゲン原子、ニトロ基、シアノ基、エポキシ基、水素基であるもの等も挙げられる。具体的には、ベンゾフェノンオキシムやホルムアルデヒドオキシム等が上げられる。
【００２６】
また、上記第一級または第二級ニトロ化合物としては、化学式ＲＣＨ２ＮＯ２、またはＲ２ＣＨＮＯ２の、Ｒが炭素数１〜２０のアルキル基、アルコキシ基、アルキルチオ基であるもの、炭素数２〜２０のアルコキシアルキル基、アルキルチオアルキル基、アルケニル基であるもの、炭素数５〜２０のシクロアルキル基や炭素数６〜２０のアリール基であるもの、さらに炭素数７〜２０のアルカリール基、アラルキル基であるものとすることができる。またＲまたはＲ´が、ピリジル基、キノリル基、フラニル基、ピロリル基、チエニル基などの複素環式基、またはハロゲン原子、ニトロ基、シアノ基、エポキシ基、水素基であるもの等も挙げられる。具体的には、ニトロプロパン、ニトロセルロースが挙げられる。
【００２７】
またさらに、包接化合物として具体的には、カリックスアレン類、チアカリックスアレン類、クラウンエーテル類、カルコン類等が挙げられる。
【００２８】
本発明においては、上記の中でもカルボン酸類、スルホン酸類、エノール類、チオフェノール類、フッ素、塩素酸、または過塩素酸の銀塩を用いることが好ましく、特に酢酸銀、カンファースルホン酸銀、銀アセチルアセトナト錯体、銀メルカプチド、フッ化銀、塩素酸銀、または過塩素酸銀を用いることが好ましい。これにより、光触媒の感度、および有機ＥＬ層の発光特性を大きく向上させることが可能となるからである。
【００２９】
上記発光性向上物質は、上記有機ＥＬ素子用光触媒含有塗工液の固形分中に、０．０００１質量％〜７０質量％の範囲内、中でも０．００１質量％〜５０質量％の範囲内、特に０．０１質量％〜１０質量％の範囲内含有されていることが好ましい。これにより、光触媒含有層が有機ＥＬ素子に用いられた際に、有機ＥＬ層の発光特性を向上させることが可能となるからである。上記量は、Ｘ線光電子分光分析装置（ＸＰＳ）による測定により算出することができる。
【００３０】
また、本発明において上記発光特性物質は、上記有機ＥＬ素子用光触媒含有塗工液中に含有される光触媒の質量を１とした場合に、０．０００１〜０．５の範囲内、中でも０．００１〜０．２の範囲内、特に０．０１〜０．１の範囲内含有されていることが好ましい。これにより、上記有機ＥＬ素子用光触媒含有塗工液を用いて形成された光触媒含有層の光触媒活性が高いものとすることができるからである。なお、上記比率についても、上記Ｘ線光電子分光分析装置（ＸＰＳ）による測定により算出することができる。
【００３１】
２．光触媒
次に、本発明に用いられる光触媒について説明する。本発明に用いられる光触媒は、有機ＥＬ素子形成用光触媒含有塗工液を用いて光触媒含有層が形成された際に、エネルギー照射により励起して、後述する特性付与剤を分解または変性等することが可能なものであれば、特に限定されるものではない。後述するような二酸化チタンに代表される光触媒の作用機構は、必ずしも明確なものではないが、エネルギーの照射によって生成したキャリアが、近傍の化合物との直接反応、あるいは、酸素、水の存在下で生じた活性酸素種によって、有機物の化学構造に変化を及ぼすものと考えられており、本発明においては、このキャリアが後述する特性付与剤に作用を及ぼすものであると考えられる。
【００３２】
本発明に用いられる光触媒としては、半導体として知られる例えば二酸化チタン（ＴｉＯ２）、酸化亜鉛（ＺｎＯ）、酸化スズ（ＳｎＯ２）、チタン酸ストロンチウム（ＳｒＴｉＯ３）、酸化タングステン（ＷＯ３）、酸化ビスマス（Ｂｉ２Ｏ３）、および酸化鉄（Ｆｅ２Ｏ３）を挙げることができる。また半導体以外としては、金属錯体や銀なども用いることができる。本発明においては、これらから選択して１種または２種以上を混合して用いることができる。
【００３３】
本発明においては、特に二酸化チタンが、バンドギャップエネルギーが高く、化学的に安定で毒性もなく、入手も容易であることから好適に使用される。二酸化チタンには、アナターゼ型とルチル型があり本発明ではいずれも使用することができるが、アナターゼ型の二酸化チタンが好ましい。アナターゼ型二酸化チタンは励起波長が３８０ｎｍ以下にある。
【００３４】
このようなアナターゼ型二酸化チタンとしては、例えば、塩酸解膠型のアナターゼ型チタニアゾル（石原産業（株）製ＳＴＳ−０２（平均粒径７ｎｍ）、石原産業（株）製ＳＴ−Ｋ０１）、硝酸解膠型のアナターゼ型チタニアゾル（日産化学（株）製ＴＡ−１５（平均粒径１２ｎｍ））等を挙げることができる。
光触媒の粒径は小さいほど光触媒反応が効果的に起こるので好ましく、平均粒径が５０ｎｍ以下であることが好ましく、２０ｎｍ以下の光触媒を使用するのが特に好ましい。
【００３５】
また、上記酸化チタンとして可視光応答型のものを用いてもよい。可視光応答型の酸化チタンとは、可視光のエネルギーによっても励起されるものであり、このような可視光応答化の方法としては、酸化チタンを窒化処理する方法等が挙げられる。
【００３６】
酸化チタン（ＴｉＯ２）は、窒化処理をすることにより、酸化チタン（ＴｉＯ２）のバンドギャップの内側に新しいエネルギー準位が形成され、バンドギャップが狭くなる。その結果、通常酸化チタン（ＴｉＯ２）の励起波長は３８０ｎｍであるが、その励起波長より長波長の可視光によっても、励起されることが可能となるのである。これにより、種々の光源によるエネルギー照射の可視光領域の波長も酸化チタン（ＴｉＯ２）の励起に寄与させることが可能となることから、さらに酸化チタンを高感度化させることが可能となるのである。
【００３７】
ここで、本発明でいう酸化チタンの窒化処理とは、酸化チタン（ＴｉＯ２）の結晶の酸素サイトの一部を窒素原子での置換する処理や、酸化チタン（ＴｉＯ２）結晶の格子間に窒素原子をドーピングする処理、または酸化チタン（ＴｉＯ２）結晶の多結晶集合体の粒界に窒素原子を配する処理等をいう。
【００３８】
酸化チタン（ＴｉＯ２）の窒化処理方法は、特に限定されるものではなく、例えば、結晶性酸化チタンの微粒子をアンモニア雰囲気下で７００℃の熱処理により、窒素をドーピングし、この窒素のドーピングされた微粒子と、無機バインダや溶媒等を用いて、分散液とする方法等が挙げられる。
【００３９】
なお、上述したような光触媒は、本発明の有機ＥＬ素子用光触媒含有塗工液における固形分中に、固形分の全質量を１とした場合、０．１〜０．９５の範囲内、中でも０．３〜０．８の範囲内含有されることが好ましい。これにより、有機ＥＬ素子用光触媒含有塗工液を用いて形成された光触媒含有層にエネルギーが照射された場合、後述する特性付与剤を分解または変性等することができ、光触媒含有層の表面の特性を変化させることが可能となるからである。なお、上述した量についても、上記Ｘ線光電子分光分析装置（ＸＰＳ）による測定により算出することができる。
【００４０】
３．特性付与剤
次に、本発明の有機ＥＬ素子用光触媒含有塗工液に用いられる特性付与剤について説明する。本発明の有機ＥＬ素子用光触媒含有塗工液に用いられる特性付与剤とは、有機ＥＬ素子用光触媒含有塗工液を用いて光触媒含有層が形成された際に、エネルギー照射に伴う光触媒の作用により、例えば分解または変性等されて、光触媒含有層表面の特性を変化させることが可能なものであれば、特にその種類等は限定されるものではない。例えば、撥液性の官能基を有する材料であり、エネルギー照射に伴う光触媒の作用によって表面の官能基が分解や置換等されることによって、表面の濡れ性が変化するものであってもよく、また例えばエネルギー照射に伴う光触媒の作用によって、分解や変性等されて、有機ＥＬ層や電極層等を形成する材料との接着性が変化するもの等であってもよい。
【００４１】
このような特性付与剤は、有機ＥＬ素子用光触媒含有塗工液の固形分中に、通常０．００１質量％〜６０質量％、中でも０．０１質量％〜５０質量％程度含有されることが好ましい。これにより、上記有機ＥＬ素子用光触媒含有塗工液を用いて形成された光触媒含有層の特性が変化するものとすることができるからである。
【００４２】
また本発明においては、上記特性付与剤が有機ＥＬ素子形成用光触媒含有塗工液中でバインダとしての機能を果たすものであることが好ましい。これにより、有機ＥＬ素子用光触媒含有塗工液に別途バインダを含有させる必要のないものとすることができるからである。
【００４３】
また本発明に用いられる上記特性付与剤としては、特に撥液性を有し、かつエネルギー照射に伴う光触媒の作用により分解または変性される撥液性付与剤であることが好ましい。このような撥液性付与剤を用いることにより、有機ＥＬ素子用光触媒含有塗工液が塗布されて形成された光触媒含有層のエネルギーが未照射の領域を撥液性領域、エネルギーが照射された領域を親液性領域とすることができる。これにより、エネルギーが照射された領域とエネルギーが未照射の領域との濡れ性の差を利用して、容易に有機ＥＬ素子の有機ＥＬ層や各電極層等を形成することが可能となるからである。
【００４４】
ここで、上記光触媒含有層が撥液性を有するとは、機能性部を形成するための機能性部形成用塗工液との濡れ性が低いことをいう。具体的には、上記光触媒含有層が、エネルギーが未照射の領域において、表面張力が７２ｍＮ／ｍである液体との接触角が７０°以上、中でも表面張力が７２ｍＮ／ｍである液体との接触角が８０°以上、特に表面張力が７２ｍＮ／ｍである液体との接触角が９０°以上、となるようなものであることが好ましい。エネルギーが未照射の領域において液体との接触角が小さい場合には、撥液性が十分でなく、上記機能性部形成用塗工液が残存する可能性が生じるからである。
【００４５】
一方、上記光触媒含有層が親液性を有するとは、光触媒含有層と上記機能性部形成用塗工液との濡れ性が良好なことをいう。具体的には、上記光触媒含有層が、エネルギーが照射された領域において表面張力が７２ｍＮ／ｍである液体との接触角が２０°以下、中でも表面張力が７２ｍＮ／ｍである液体との接触角が１５°以下、特に表面張力が７２ｍＮ／ｍである液体との接触角が１０°以下となるようなものであることが好ましい。エネルギー照射された部分において液体との接触角が高いと、この部分での機能性部形成用塗工液の広がりが劣る可能性があり、機能性部の欠け等の問題が生じる可能性があるからである。
【００４６】
なお、ここでいう液体との接触角は、有機ＥＬ素子用光触媒含有塗工液を用いて形成された光触媒含有層と上記液体との接触角を接触角測定器（協和界面科学（株）製ＣＡ−Ｚ型）を用いて測定（マイクロシリンジから液滴を滴下して３０秒後）し、その結果から、もしくはその結果をグラフにして得られるものである。
【００４７】
なお、上記撥液性付与剤としては、エネルギー照射に伴う光触媒の作用により分解または変性等されて、光触媒含有層表面の液体との接触角を低下させることが可能なものであれば特に限定されるものではなく、例えばバインダとしての機能を有しているものであってもよく、またバインダとしての機能を有していないものであってもよい。
【００４８】
本発明に用いられる撥液性付与剤のうち、バインダとしての機能を有しないものとしては、例えば撥液性の官能基を有しており、有機ＥＬ素子用光触媒含有塗工液を塗布した際に、表面に配向して撥液性を発現する界面活性剤等が挙げられ、このような界面活性剤としては、例えば特開２００３−１９５０２９号公報に記載されているもの等を使用することができる。
【００４９】
またバインダとしても用いられる撥液性付与剤としては、光触媒の作用により劣化、分解しにくい主鎖を有し、エネルギー照射に伴う光触媒の作用により分解または変性される有機基を有するものであれば、特に限定されるものではないが、特にオルガノポリシロキサンが用いられることが好ましい。有機ＥＬ素子用光触媒含有塗工液中に、オルガノポリシロキサンが含有されることにより、容易に濡れ性が変化する光触媒含有層を形成することが可能となるからである。
【００５０】
また特にフルオロアルキル基を有するオルガノポリシロキサンを用いた場合には、エネルギー照射前の光触媒含有層を、撥液性の特に高いものとすることができることから、高い撥液性が要求される場合等には、これらのフルオロアルキル基を有するオルガノポリシロキサンを用いることが好ましい。このようなオルガノポリシロキサンとして、具体的には、フルオロアルキルシランの１種または２種以上の加水分解縮合物、共加水分解縮合物が挙げられ、一般にフッ素系シランカップリング剤として知られた、例えば特開２００３−１９５０２９号公報に記載されているもの等を使用することができる。
【００５１】
また、上記のオルガノポリシロキサンとともに、ジメチルポリシロキサンのような架橋反応をしない安定なオルガノシリコン化合物を混合してもよい。
【００５２】
４．有機ＥＬ素子用光触媒含有塗工液
次に、本発明の有機ＥＬ素子用光触媒含有塗工液について説明する。本発明の有機ＥＬ素子用光触媒含有塗工液は、上述した発光特性向上物質、光触媒、および特性付与剤を含有するものであれば特に限定されるものではなく、必要に応じて例えば溶剤や、各種添加剤等を含有するものであってもよい。
【００５３】
Ｂ．有機ＥＬ素子
次に、本発明の有機ＥＬ素子について説明する。本発明の有機ＥＬ素子は、基材と、上記基材上に形成された第１電極層と、上記第１電極層上に形成された有機エレクトロルミネッセント層と、上記有機エレクトロルミネッセント層上に形成された第２電極層とを有する有機エレクトロルミネッセント素子であって、上記基材と上記第２電極層との間のいずれかの位置に、光触媒、特性付与剤、および上記光触媒の活性および上記有機エレクトロルミネッセント層の発光特性を向上させる機能を有する発光特性向上物質を含有し、かつエネルギー照射に伴う光触媒の作用により上記特性付与剤の特性が変化する光触媒含有層が形成されており、上記発光特性向上物質は、カルボン酸類、スルホン酸類、スルフィン酸類、フェノール類、エノール類、チオフェノール類、イミド類、オキシム類、第一級または第二級ニトロ化合物類、および包接化合物類、塩素酸、および過塩素酸からなる群から選択される酸、またはフッ素の銀塩であることを特徴とするものである。
【００５４】
本発明の有機ＥＬ素子は、例えば図１に示すように、基材１と、その基材１上に形成された第１電極層２と、第１電極層２上に形成された有機ＥＬ層３と、上記有機ＥＬ層３上に形成された第２電極層４とを有するものであり、上記基材１と第２電極層４との間のいずれかの位置（図１においては第１電極層２と有機ＥＬ層３との間）に光触媒含有層５が形成されているものである。なお、この場合、上記有機ＥＬ層が、上記光触媒含有層の特性が変化したパターンを利用して高精細なパターン状に形成されたものとすることができる。なお本発明の有機ＥＬ素子は、例えば図１に示すように、上記第１電極層２間に、絶縁層１０等が形成されているものであってもよい。
【００５５】
また本発明の有機ＥＬ素子は、例えば図２に示すように、基材１と、その基材１上に形成された第１電極層２と、第１電極層２上に形成された有機ＥＬ層３と、上記有機ＥＬ層３上に形成された第２電極層４とを有するものであり上記有機ＥＬ層３と、上記第２電極層４との間に光触媒含有層５が形成されているような構成であってもよい。この場合、上記第２電極層４が、上記光触媒含有層５の特性が変化したパターンを利用して高精細なパターン状に形成されたもの等とすることができる。
【００５６】
本発明においては、有機ＥＬ素子内に、エネルギー照射に伴う光触媒の作用により特性が変化する光触媒含有層が形成されていることから、この光触媒含有層の表面の特性の差を利用して、上記有機ＥＬ層や第２電極層等が形成されたものとすることができる。また本発明においては、上記光触媒含有層中に、上記発光特性向上物質が含有されていることから、有機ＥＬ層の発光特性が良好な、高品質な有機ＥＬ素子とすることができる。
【００５７】
またさらに本発明においては、上記光触媒含有層中に発光特性向上物質が含有されていることから、光触媒の感度を高いものとすることができ、光触媒含有層の特性を短時間で効率よく変化させることが可能である。そのため、光触媒含有層上に特性変化パターンが形成される際、エネルギーが回り込むこと等が少なく、上記光触媒含有層は、高精細なパターン状に特性変化パターンが形成されたものとすることができる。したがって本発明によれば、この光触媒含有層上に高精細に形成された特性変化パターンを利用して、上記有機ＥＬ層や上記第２電極層等が高精細なパターン状に形成されたものとすることができるという利点も有している。
以下、本発明の有機ＥＬ素子について、各構成ごとに詳しく説明する。
【００５８】
１．光触媒含有層
まず、本発明に用いられる光触媒含有層について説明する。本発明に用いられる光触媒含有層は、後述する基材と上記第２電極層との間のいずれかの位置に形成されているものであって、光触媒、特性付与剤、および上記光触媒の活性および上記有機エレクトロルミネッセント層の発光特性を向上させる機能を有する発光特性向上物質を含有し、かつエネルギー照射に伴う光触媒の作用により上記特性付与剤の特性が変化するものである。また、上記発光特性向上物質としては、カルボン酸類、スルホン酸類、スルフィン酸類、フェノール類、エノール類、チオフェノール類、イミド類、オキシム類、第一級または第二級ニトロ化合物類、および包接化合物類、塩素酸、および過塩素酸からなる群から選択される酸、またはフッ素の銀塩が用いられる。
【００５９】
本発明において上記光触媒含有層が形成される位置としては、基材と第２電極層との間であれば特に限定されるものではなく、光触媒含有層を用いてパターニングされる層の種類により適宜選択される。例えば上記有機ＥＬ層が、光触媒含有層の特性変化パターンを利用してパターン状に形成される場合には、上記光触媒含有層は、第１電極層と有機ＥＬ層との間に形成されることとなる。また例えば上記第２電極層が、光触媒含有層の特性変化パターンを利用してパターン状に形成される場合には、上記光触媒含有層は、有機ＥＬ層と第２電極層との間に形成されることとなる。またさらに、上記有機ＥＬ層および上記第２電極層がそれぞれ、上記特性変化パターンを利用して形成される場合には、上記第１電極層と有機ＥＬ層との間、および有機ＥＬ層と上記第２電極層にそれぞれ光触媒含有層が形成されることとなる。
【００６０】
また上記光触媒含有層は、エネルギー照射に伴う光触媒の作用により特性が変化するものであるが、この特性の変化の種類は特に限定されるものではなく、例えばエネルギー照射に伴う光触媒の作用により、表面の濡れ性が変化するものであってもよく、またエネルギー照射に伴う光触媒の作用により有機ＥＬ層や第２電極層等を形成する材料との接着性が変化するもの等であってもよい。本発明においては、特にエネルギー照射に伴う光触媒の作用により表面の液体との接触角が低下する層であることが好ましい。これにより、光触媒含有層表面の濡れ性の差を利用して、高精細なパターン状に有機ＥＬ層や第２電極層等を形成することが可能となるからである。なお、このような特性変化の種類は、光触媒含有層中に含有される特性付与剤の種類により決定されることとなる。なお、上記光触媒含有層に含有される発光特性物質、光触媒、および特性付与剤については、上述した「Ａ．有機ＥＬ素子用光触媒含有塗工液」で説明したものと同様とすることができるので、ここでの詳しい説明は省略する。
【００６１】
また、上記光触媒含有層の形成は、上述した「Ａ．有機ＥＬ素子用光触媒含有塗工液」を用いて、スピンコート、スプレーコート、ディップコート、ロールコート、ビードコート等の公知の塗布方法により行うことができる。
【００６２】
また、上記光触媒含有層の膜厚としては、有機ＥＬ素子の種類等に応じて適宜選択されることとなるが、通常０．５ｎｍ〜５００ｎｍ程度、中でも３０ｎｍ〜３００ｎｍ程度、特に４０ｎｍ〜２００ｎｍ程度とされることが好ましい。これにより、上記光触媒含有層が上述したような特性を発現することが可能となるからである。
【００６３】
また、上記光触媒含有層に特性が変化した特性変化パターンを形成する方法としては、例えば図３（ａ）に示すように、上記光触媒含有層５に例えばフォトマスク６等を用いてエネルギー７を照射して、エネルギー照射された領域の特性付与剤を分解または変性させることにより、図２（ｂ）に示すような、特性の変化した特性変化パターン８を形成する方法等とすることができる。
【００６４】
ここで、本発明でいうエネルギー照射（露光）とは、光触媒含有層表面の特性を変化させることが可能ないかなるエネルギー線の照射をも含む概念であり、可視光の照射に限定されるものではない。
【００６５】
通常このようなエネルギー照射に用いられる光の波長は、４００ｎｍ以下の範囲、好ましくは１５０ｎｍ〜３８０ｎｍの範囲から設定される。これは、上述したように光触媒含有層に用いられる好ましい光触媒が二酸化チタンであり、この二酸化チタンにより光触媒作用を活性化させるエネルギーとして、上述した波長の光が好ましいからである。
【００６６】
このようなエネルギー照射に用いることができる光源としては、水銀ランプ、メタルハライドランプ、キセノンランプ、エキシマランプ、その他種々の光源を挙げることができる。また、上述したような光源を用い、フォトマスクを介したパターン照射により行う方法の他、エキシマ、ＹＡＧ等のレーザを用いてパターン状に描画照射する方法を用いることも可能である。
【００６７】
なお、エネルギー照射に際してのエネルギーの照射量は、光触媒含有層中の光触媒の作用により光触媒含有層表面の特性が変化するのに必要な照射量とする。また、上記フォトマスクを介してエネルギー照射を行う場合、光触媒含有層およびエネルギー照射源の間に配置されるフォトマスクと、上記光触媒含有層との温度差が±３℃になるように温度制御を行うことが好ましい。これにより、より位置ずれのない露光が可能となり、発光層や電極層等の部材を形成する際に正確に塗工液の濡れ広がりを制御することが可能となる点で好ましい。具体的には１５℃〜８０℃の範囲内で制御することが好ましい。
【００６８】
本発明におけるエネルギー照射方向は、後述する基材等が透明である場合は、基材側および光触媒含有層側のいずれの方向からであってもよい。一方、基材や、基材と光触媒含有層との間に形成されるいずれかの層が不透明な場合は、光触媒含有層側からエネルギー照射を行う必要がある。
【００６９】
２．有機ＥＬ層
本発明に用いられる有機ＥＬ層は、少なくとも発光層を含む１層もしくは複数層の有機層から構成されるものである。すなわち、有機ＥＬ層とは、少なくとも発光層を含む層であり、その層構成が有機層１層以上の層をいう。通常、塗布によるウェットプロセスで有機ＥＬ層を形成する場合は、溶媒との関係で多数の層を積層することが困難であることから、１層もしくは２層の有機層で形成される場合が多いが、有機材料を工夫したり、真空蒸着法を組み合わせたりすることにより、さらに多数層とすることも可能である。
【００７０】
発光層以外に有機ＥＬ層内に形成される有機層としては、正孔注入層や電子注入層といった電荷注入層を挙げることができる。さらに、その他の有機層としては、発光層に正孔を輸送する正孔輸送層、発光層に電子を輸送する電子輸送層といった電荷輸送層を挙げることができるが、通常これらは上記電荷注入層に電荷輸送の機能を付与することにより、電荷注入層と一体化される場合が多い。その他、有機ＥＬ層内に形成される有機層としては、キャリアブロック層のような正孔あるいは電子の突き抜けを防止し、再結合効率を高めるための層等を挙げることができる。
【００７１】
なお本発明において、上記光触媒含有層が正孔を輸送する機能、および正孔を注入する機能を有することから正孔注入層もしくは正孔輸送層、または正孔注入機能および正孔輸送機能の両機能を有する単一の層からなる正孔注入輸送層としての役割を兼ねることもできる。
以下、このような有機ＥＬ層の各構成について説明する。
【００７２】
ａ．発光層
本発明における有機ＥＬ層の必須構成である発光層としては、例えば色素系発光材料、金属錯体系発光材料、高分子系発光材料等の発光材料を用いることができる。
【００７３】
色素系発光材料としては、シクロペンタジエン誘導体、テトラフェニルブタジエン誘導体、トリフェニルアミン誘導体、オキサジアゾール誘導体、ピラゾロキノリン誘導体、ジスチリルベンゼン誘導体、ジスチリルアリーレン誘導体、シロール誘導体、チオフェン環化合物、ピリジン環化合物、ペリノン誘導体、ペリレン誘導体、オリゴチオフェン誘導体、トリフマニルアミン誘導体、オキサジアゾールダイマー、ピラゾリンダイマーなどを挙げることができる。
【００７４】
また、金属錯体系発光材料としては、アルミキノリノール錯体、ベンゾキノリノールベリリウム錯体、ベンゾオキサゾール亜鉛錯体、ベンゾチアゾール亜鉛錯体、アゾメチル亜鉛錯体、ポルフィリン亜鉛錯体、ユーロビウム錯体等、中心金属にＡｌ、Ｚｎ、Ｂｅ、Ir等または、Ｔｂ、Ｅｕ、Ｄｙ等の希土類金属を有し、配位子にオキサジアゾール、チアジアゾール、フェニルピリジン、フェニルベンゾイミダゾール、キノリン構造等を有する金属錯体を挙げることができる。
【００７５】
さらに、高分子系発光材料としては、ポリパラフェニレンビニレン誘導体、ポリチオフェン誘導体、ポリパラフェニレン誘導体、ポリシラン誘導体、ポリアセチレン誘導体、ポリビニルカルバゾール等、ポリフルオレン誘導体、ポリキノキサリン誘導体、およびそれらの共重合体等を挙げることができる。
【００７６】
上記発光層中には、発光効率の向上、発光波長を変化させる等の目的でドーピング剤を添加してもよい。このようなドーピング剤としては、例えば、ペリレン誘導体、クマリン誘導体、ルブレン誘導体、キナクリドン誘導体、スクアリウム誘導体、ポルフィリン誘導体、スチリル系色素、テトラセン誘導体、ピラゾリン誘導体、デカシクレン、フェノキサゾン、キノキサリン誘導体、カルバゾール誘導体、フルオレン誘導体を挙げることができる。
【００７７】
発光層の厚みとしては、電子と正孔との再結合の場を提供して発光する機能を発現することができる厚みであれば特に限定されるものではなく、例えば１ｎｍ〜５００ｎｍ程度とすることができる。
【００７８】
本発明においては、上述したように、光触媒含有層が例えば正孔注入層、正孔輸送層、または正孔注入機能および正孔輸送機能を有する単一の層からなる正孔注入輸送層としての役割を兼ねる場合には、上記光触媒含有層と隣接するように、有機ＥＬ層として発光層がパターン状に形成されていることが好ましい。発光層が赤・緑・青の３色の発光層となるようにパターン状に形成されていることにより、カラー表示が可能であり、また上述した発光特性材料を含有する光触媒含有層と発光層とが隣接していることから、発光特性の高い有機ＥＬ素子とすることができるからである。
【００７９】
このような発光層の形成方法としては、上記材料を含有する発光層形成用塗工液を、上述した特性変化パターンが形成された光触媒含有層上に塗布すること等により、形成することができる。このような発光層形成用塗工液の塗布方法としては、上述した光触媒含有層の特性変化パターン上に塗布することが可能な方法であれば特に限定されるものではないが、発光層を均一かつ高精細に形成することが可能な方法であることが好ましい。このような塗布方法としては、例えばディップコート法、ロールコート法、ブレードコート法、スピンコート法、マイクログラビアコート法、グラビアコート法、バーコート法、ワイヤーバーコート法、キャスト法、インクジェット法、ＬＢ法、フレキソ印刷法、オフセット印刷法、スクリーン印刷法等を挙げることができる。
【００８０】
ｂ．電荷注入輸送層
本発明においては、第１電極層または第２電極層と発光層との間に電荷注入輸送層が形成されていてもよい。ここでいう電荷注入輸送層とは、上記発光層に第１電極層または第２電極層からの電荷を安定に輸送する機能を有するものであり、このような電荷注入輸送層を発光層と第１電極層または第２電極層との間に設けることにより、発光層への電荷の注入が安定化し、発光効率を高めることができる。
【００８１】
このような電荷注入輸送層としては、陽極から注入された正孔を発光層内へ輸送する正孔注入輸送層、陰極から注入された電子を発光層内へ輸送する電子注入輸送層とがある。以下、正孔注入輸送層および電子注入輸送層について説明する。
【００８２】
（ｉ）正孔注入輸送層
本発明に用いられる正孔注入輸送層としては、発光層に正孔を注入する正孔注入層、および正孔を輸送する正孔輸送層のいずれか一方であってもよく、正孔注入層および正孔輸送層が積層されたものであってもよく、または、正孔注入機能および正孔輸送機能の両機能を有する単一の層であってもよい。
【００８３】
本発明においては、通常、第１電極層が陽極となることから、正孔注入輸送層は発光層と第１電極層との間に形成される。
【００８４】
正孔注入輸送層に用いられる材料としては、陽極から注入された正孔を安定に発光層内へ輸送することができる材料であれば特に限定されるものではなく、上記発光層の発光材料に例示した化合物の他、フェニルアミン系、スターバースト型アミン系、フタロシアニン系、酸化バナジウム、酸化モリブデン、酸化ルテニウム、酸化アルミニウム、酸化チタン等の酸化物、アモルファスカーボン、ポリアニリン、ポリチオフェン、ポリフェニレンビニレン誘導体等を用いることができる。具体的には、ビス（Ｎ−（１−ナフチル−Ｎ−フェニル）ベンジジン（α−ＮＰＤ）、４，４，４−トリス（３−メチルフェニルフェニルアミノ）トリフェニルアミン（ＭＴＤＡＴＡ）、ポリ３，４エチレンジオキシチオフェン−ポリスチレンスルホン酸（ＰＥＤＯＴ−ＰＳＳ）、ポリビニルカルバゾール（ＰＶＣｚ）等が挙げられる。
【００８５】
また、正孔注入輸送層の厚みとしては、陽極から正孔を注入し、発光層へ正孔を輸送する機能が十分に発揮される厚みであれば特に限定されないが、具体的には０．５ｎｍ〜１０００ｎｍの範囲内、中でも１０ｎｍ〜５００ｎｍの範囲内であることが好ましい。
【００８６】
（ii）電子注入輸送層
本発明に用いられる電子注入輸送層としては、発光層に電子を注入する電子注入層、および電子を輸送する電子輸送層のいずれか一方であってもよく、電子注入層および電子輸送層が積層されたものであってもよく、または、電子注入機能および電子輸送機能の両機能を有する単一の層であってもよい。
【００８７】
本発明においては、通常、第２電極層が陰極となることから、電子注入輸送層は発光層と第２電極層との間に形成される。
【００８８】
電子注入層に用いられる材料としては、発光層内への電子の注入を安定化させることができる材料であれば特に限定されるものではなく、上記発光層の発光材料に例示した化合物の他、アルミニウムリチウム合金、フッ化リチウム、ストロンチウム、酸化マグネシウム、フッ化マグネシウム、フッ化ストロンチウム、フッ化カルシウム、フッ化バリウム、酸化アルミニウム、酸化ストロンチウム、カルシウム、ポリメチルメタクリレート、ポリスチレンスルホン酸ナトリウム、リチウム、セシウム、フッ化セシウム等のようにアルカリ金属類、およびアルカリ金属類のハロゲン化物、アルカリ金属の有機錯体等を用いることができる。
【００８９】
上記電子注入層の厚みとしては、電子注入機能が十分に発揮される厚みであれば特に限定されない。
【００９０】
また、電子輸送層に用いられる材料としては、第１電極層もしくは第２電極層から注入された電子を発光層内へ輸送することが可能な材料であれば特に限定されるものではなく、例えばバソキュプロイン、バソフェナントロリン、フェナントロリン誘導体、トリアゾール誘導体、オキサジアゾール誘導体、またはトリス（８−キノリノラト）アルミニウム錯体（Ａｌｑ３）等を挙げることができる。
【００９１】
上記電子輸送層の厚みとしては、電子輸送機能が十分に発揮される厚みであれば特に限定されない。
【００９２】
さらに、電子注入機能および電子輸送機能の両機能を有する単一の層からなる電子注入輸送層としては、電子輸送性の有機材料にアルカリ金属あるいはアルカリ土類金属をドープした金属ドープ層を形成し、これを電子注入輸送層とすることができる。上記電子輸送性の有機材料としては、例えばバソキュプロイン、バソフェナントロリン、フェナントロリン誘導体等を挙げることができ、ドープする金属としては、Ｌｉ、Ｃｓ、Ｂａ、Ｓｒ等が挙げられる。
【００９３】
上記の単一の層からなる電子注入輸送層の厚みとしては、電子注入機能および電子輸送機能が十分に発揮される厚みであれば特に限定されない。
【００９４】
３．第１電極層
次に、本発明に用いられる第１電極層について説明する。本発明に用いられる第１電極層は、後述する基材上に形成されるものであって、基材上に全面に形成されたものであってもよく、パターン状に形成されたものであってもよい。また本発明に用いられる電極層は、陽極であっても陰極であってもよいが、通常は陽極として形成される。
【００９５】
また、電極層は透明性を有していても有していなくてもよく、光の取出し面あるいは受取り面等によって適宜選択される。本発明の有機ＥＬ素子において、例えば電極層側から光を取り出す場合は、電極層は透明または半透明である必要がある。
【００９６】
陽極としては、正孔が注入し易いように仕事関数の大きい導電性材料を用いることが好ましく、具体的にはＩＴＯ、酸化インジウム、金のような仕事関数の大きい金属、ポリアニリン、ポリアセチレン、ポリアルキルチオフェン誘導体、ポリシラン誘導体のような導電性高分子等を挙げることができる。
【００９７】
また、電極層は抵抗が小さいことが好ましく、一般には金属材料が用いられるが、有機化合物または無機化合物を用いてもよい。
【００９８】
このような電極層の形成方法としては、一般的な電極の形成方法を用いることができ、例えば真空蒸着法、スパッタリング法、イオンプレーティング法等のＰＶＤ法や、ＣＶＤ法などを挙げることができる。また、電極層のパターニング方法としては、所望のパターンに精度よく形成することができる方法であれば特に限定されないが、具体的にはフォトリソグラフィー法等を挙げることができる。
【００９９】
４．第２電極層
次に、本発明に用いられる第２電極層について説明する。本発明に用いられる第２電極層は、上記有機ＥＬ層上に形成されるものであり、上記第１電極層に対向する電極である。本発明に用いられる第２電極層は、陽極であっても陰極であってもよいが、通常は陰極として形成される。
【０１００】
また、第２電極層は、透明性を有していても有していなくてもよく、光の取出し面あるいは受取り面等によって適宜選択される。例えば第２電極層側から光を取り出す場合は、第２電極層は透明または半透明である必要がある。
【０１０１】
陰極としては、電子が注入しやすいように仕事関数の小さい導電性材料を用いることが好ましく、例えばＭｇＡｇ等のマグネシウム合金、ＡｌＬｉ、ＡｌＣａ、ＡｌＭｇ等のアルミニウム合金、Ｌｉ、Ｃａをはじめとするアルカリ金属類およびアルカリ土類金属類、または、アルカリ金属類およびアルカリ土類金属類の合金などが挙げられる。
【０１０２】
また、第２電極層は抵抗が小さいことが好ましく、一般には金属材料が用いられるが、有機化合物または無機化合物を用いてもよい。
【０１０３】
また、上記第２電極層の形成方法としては、上述した第１電極層と同様の方法であってもよいが、例えば上記有機ＥＬ層上に光触媒含有層が形成されている場合には、上記光触媒含有層の表面の特性の変化したパターンを利用して、第２電極層を形成してもよい。この場合、例えば上記材料を含有するコロイド溶液等を、上記光触媒含有層上に塗布し、目的とするパターン状にのみ付着させて、第２電極層を形成する方法等であってもよく、このような塗布方法としては、例えばディップコート法、ロールコート法、ブレードコート法、スピンコート法、マイクログラビアコート法、グラビアコート法、バーコート法、ワイヤーバーコート法、キャスト法、インクジェット法、フレキソ印刷法、オフセット印刷法、スクリーン印刷法等を挙げることができる。また上記材料を含有する塗布液を、例えば電解ジェット法等により、上記光触媒含有層上に塗布し、目的とするパターン状にのみ付着させて、第２電極層を形成する方法等であってもよい。なお、第２電極層のその他の点については、上記第１電極層の項で説明したものと同様であるので、ここでの説明は省略する。
【０１０４】
５．基材
次に、本発明に用いられる基材について説明する。本発明に用いられる基材は、上述した第１電極層等を支持するものであり、所定の強度を有するものであれば特に限定されない。本発明においては、上記第１電極層が所定の強度を有する場合には、電極層が基材を兼ねるものであってもよいが、通常は所定の強度を有する基材上に第１電極層が形成される。
【０１０５】
基材としては、上記第１電極層等が形成可能であれば特に限定されるものではないが、例えば光の取出し面あるいは受取り面により光透過性が必要か否かが適宜決定される。一般的には、基材側を光の取出し面あるいは受取り面とすることが好ましいことから、基材は透明な材料で形成されることが好ましい。
【０１０６】
このような基材の形成材料としては、例えばソーダ石灰ガラス、アルカリガラス、鉛アルカリガラス、ホウケイ酸ガラス、アルミノケイ酸ガラス、シリカガラス等のガラス板、またはフィルム状に成形が可能な樹脂基板等を用いることができる。この樹脂基板に用いる樹脂としては、耐溶媒性および耐熱性の比較的高い高分子材料であることが好ましい。具体的には、フッ素系樹脂、ポリエチレン、ポリプロピレン、ポリ塩化ビニル、ポリフッ化ビニル、ポリスチレン、ＡＢＳ樹脂、ポリアミド、ポリアセタール、ポリエステル、ポリカーボネート、変性ポリフェニレンエーテル、ポリスルホン、ポリアリレート、ポリエーテルイミド、ポリエーテルサルフォン、ポリアミドイミド、ポリイミド、ポリフェニレンスルフィド、液晶性ポリエステル、ポリエチレンテレフタレート、ポリブチレンテレフタレート、ポリエチレンナフタレート、ポリミクロイキシレンジメチレンテレフタレート、ポリオキシメチレン、ポリエーテルスルホン、ポリエーテルエーテルケトン、ポリアクリレート、アクリロニトリル-スチレン樹脂、フェノール樹脂、尿素樹脂、メラミン樹脂、不飽和ポリエステル樹脂、エポキシ樹脂、ポリウレタン、シリコーン樹脂、非晶質ポリオレフィン等が挙げられる。また、上記の他にも所定の条件を満たす高分子材料であれば使用可能であり、２種類以上の共重合体を用いることもできる。さらに必要に応じて水分、酸素等のガスを遮断するガスバリア性を有する基材を用いてもよい。
【０１０７】
また、本発明においては、基材上に遮光部や絶縁層が形成されていてもよい。このような遮光部や絶縁層等については、一般的な有機ＥＬ素子に用いられるものと同様とすることができる。
【０１０８】
６．有機ＥＬ素子
次に、本発明の有機ＥＬ素子について説明する。本発明の有機ＥＬ素子は、上述した基材、第１電極層、有機ＥＬ層、第２電極層、および光触媒含有層を有するものであれば特に限定されるものではなく、必要に応じて例えば絶縁層やバリア層等、必要に応じて適宜有していてもよい。
【０１０９】
なお、本発明は上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１１０】
以下に実施例および比較例を示し、本発明をさらに具体的に説明する。
【０１１１】
[実施例１]
（第１電極層付き基材の洗浄）
１５０ｍｍ角のガラス基材上にＩＴＯ層（第１電極層）がパターン状に形成された形成された第１電極層付き基材を、イソプロピルアルコールとアセトンとを含有する溶媒中で超音波洗浄した。
【０１１２】
（光触媒含有層の形成）
続いて、下記の組成を有し、かつ光触媒および撥液性付与剤を含有する光触媒含有液（塗布液１）と、下記の組成を有し、かつ発光特性物質を含有する発光特性物質含有液（塗布液２）とを混合、分散させて有機ＥＬ素子用光触媒含有塗工液（塗布液３）とした。この有機ＥＬ素子用光触媒含有塗工液を、上述した第１電極層付き基材上に、スピンコーターで塗布し、クリーンオーブン中（１５０℃）１０分間の乾燥処理を行った。これにより、膜厚６０ｎｍの透明な光触媒含有層が形成された。なお、上記光触媒含有層の蒸留水との接触角を、接触角測定器（協和界面科学（株）製ＣＡ−Ｚ型）を用いて測定したところ、８０°以上であった。次に、上記光触媒含有層に、有機ＥＬ層を形成するパターンと同様のパターンを有するフォトマスクを介して、高圧水銀灯（２５４、３６５ｎｍ）を用いて、７０ｍＷ／ｃｍ２の照度でエネルギーを照射した。このときの積算露光量と、エネルギーが照射された領域のキシレンとの接触角との関係を、図４に示す。また上記光触媒含有層と、蒸留水との接触角が１０°になるまでに必要とされる露光量（後述する比較例１における光触媒含有層と、蒸留水との接触角が１０°になるまでに必要な露光量を１とした場合の値）を表１に示す。
＜光触媒含有液（塗布液１）の組成＞
・二酸化チタンゾル液（石原産業（株）製ＳＴＳ-０１）        …３重量部
・テトラエトキシシラン                                    …１重量部
・イソプロピルアルコール                                  …１００重量部
・フルオロアルコキシシラン （トーケムプロダクツ（株）製ＭＦ-１６０Ｅ）
…７．５重量部
＜発光特性物質含有液（塗布液２）の組成＞
・酢酸銀                                                    …０．５重量部
・イソプロピルアルコール                                    …９９．５重量部
【０１１３】
［比較例１］
第１電極層付き基材上に、上記光触媒含有液（塗布液１）のみを用いて光触媒含有層を形成した以外は、実施例１と同様に膜厚が６０ｎｍである透明な光触媒含有層を形成した。なお、上記光触媒含有層の蒸留水との接触角を、接触角測定器（協和界面科学（株）製ＣＡ−Ｚ型）を用いて測定したところ、８０°以上であった。次に、上記光触媒含有層に、有機ＥＬ層を形成するパターンと同様のパターンを有するフォトマスクを介して、高圧水銀灯（２５４、３６５ｎｍ）を用いて、７０ｍＷ／ｃｍ２の照度でエネルギーを照射した。このときの積算露光量と、エネルギーが照射された領域のキシレンとの接触角との関係を、図４に示す。
【０１１４】
［実施例２］
発光特性物質含有液中の酢酸銀を、カンファースルホン酸銀に替えた以外は、実施例１と同様に光触媒含有層を形成し、高圧水銀灯（２５４、３６５ｎｍ）を用いて、７０ｍＷ／ｃｍ２の照度でエネルギーを照射した。このときの上記光触媒含有層と、蒸留水との接触角が１０°になるまでに必要とされる露光量（上記比較例１における光触媒含有層と、蒸留水との接触角が１０°になるまでに必要な露光量を１とした場合の値）を表１に示す。
【０１１５】
［実施例３］
発光特性物質含有液中の酢酸銀を、銀アセチルアセトナト錯体に替えた以外は、実施例１と同様に光触媒含有層を形成し、高圧水銀灯（２５４、３６５ｎｍ）を用いて、７０ｍＷ／ｃｍ２の照度でエネルギーを照射した。このときの上記光触媒含有層と、蒸留水との接触角が１０°になるまでに必要とされる露光量（上記比較例１における光触媒含有層と、蒸留水との接触角が１０°になるまでに必要な露光量を１とした場合の値）を表１に示す。
【０１１６】
［実施例４］
発光特性物質含有液中の酢酸銀を、銀メルカプチドに替えた以外は、実施例１と同様に光触媒含有層を形成し、高圧水銀灯（２５４、３６５ｎｍ）を用いて、７０ｍＷ／ｃｍ２の照度でエネルギーを照射した。このときの上記光触媒含有層と、蒸留水との接触角が１０°になるまでに必要とされる露光量（上記比較例１における光触媒含有層と、蒸留水との接触角が１０°になるまでに必要な露光量を１とした場合の値）を表１に示す。
【０１１７】
［実施例５］
発光特性物質含有液中の酢酸銀を、フッ化銀に替えた以外は、実施例１と同様に光触媒含有層を形成し、高圧水銀灯（２５４、３６５ｎｍ）を用いて、７０ｍＷ／ｃｍ２の照度でエネルギーを照射した。このときの上記光触媒含有層と、蒸留水との接触角が１０°になるまでに必要とされる露光量（上記比較例１における光触媒含有層と、蒸留水との接触角が１０°になるまでに必要な露光量を１とした場合の値）を表１に示す。
【０１１８】
［実施例６］
発光特性物質含有液中の酢酸銀を、塩素酸銀に替えた以外は、実施例１と同様に光触媒含有層を形成し、高圧水銀灯（２５４、３６５ｎｍ）を用いて、７０ｍＷ／ｃｍ２の照度でエネルギーを照射した。このときの上記光触媒含有層と、蒸留水との接触角が１０°になるまでに必要とされる露光量（上記比較例１における光触媒含有層と、蒸留水との接触角が１０°になるまでに必要な露光量を１とした場合の値）を表１に示す。
【０１１９】
［実施例７］
発光特性物質含有液中の酢酸銀を、過塩素酸銀に替えた以外は、実施例１と同様に光触媒含有層を形成し、高圧水銀灯（２５４、３６５ｎｍ）を用いて、７０ｍＷ／ｃｍ２の照度でエネルギーを照射した。このときの上記光触媒含有層と、蒸留水との接触角が１０°になるまでに必要とされる露光量（上記比較例１における光触媒含有層と、蒸留水との接触角が１０°になるまでに必要な露光量を１とした場合の値）を表１に示す。
【０１２０】
【表１】
0004797527.tif 000002
【０１２１】
［評価］
図４より、有機ＥＬ素子形成用光触媒含有液に、発光特性向上物質を含有させることによって、形成された光触媒含有層が、少ない露光量で、効率よく濡れ性が変化するものとできることが確認された。また、表１より、実施例１〜実施例７までのいずれの実施例においても、上記発光特性物質を含有させることにより、形成された光触媒含有層が、少ない露光量で、効率よく濡れ性が変化するものとできることが確認された。
【０１２２】
［実施例８］
（光触媒含有層の形成）
中央に２ｍｍ幅でＩＴＯ層（第１電極層）がパターニングされた第１電極層付き基材を用いた以外は、実施例１と同様に、上記塗布液３を用いて膜厚５０ｎｍの光触媒含有層を形成した。なお、上記光触媒含有層の蒸留水との接触角を、接触角測定器（協和界面科学（株）製ＣＡ−Ｚ型）を用いて測定したところ、８０°以上であった。次に、上記光触媒含有層に、有機ＥＬ層を形成するパターンと同様のパターンを有するフォトマスクを介して、高圧水銀灯（２５４、３６５ｎｍ）を用いて、積算露光量が５０００ｍＪ／ｃｍ２となるように、エネルギーを照射した。
【０１２３】
（有機ＥＬ層の形成）
続いて上記光触媒含有層上に、下記の組成を有する有機ＥＬ層形成用塗工液をスピンコート法により塗布し、上記光触媒含有層が親液化された領域のみに付着させた。その後、８０℃で、３０分間乾燥させ、膜厚１０００Åの発光層（有機ＥＬ層）を得た。
＜有機ＥＬ層形成用塗工液＞
・American Dye Source 社製（ＡＤＳ社製）  ADS  132GE（商品名）        …１重量部
・キシレン                                                    …６６．６７重量部
【０１２４】
（第２電極層の形成）
その後、発光部が２ｍｍ×２ｍｍになるように、ＬｉＦ膜（膜厚５ｎｍ）およびＡｌ膜（膜厚２０００Å）をマスク蒸着法により成膜した。この際、ＩＴＯ膜のパターンと直交するようにパターン状にＬｉＦ膜およびＡｌ膜を形成した。これにより、本発明の有機ＥＬ素子が得られた。
【０１２５】
［比較例２］
上記光触媒含有液（塗布液１）のみを用いて光触媒含有層を形成した以外は、実施例２と同様に有機ＥＬ素子を作製した。
【０１２６】
［実施例９］
発光特性物質含有液中の酢酸銀を、カンファースルホン酸銀に替えた以外は、実施例８と同様に有機ＥＬ素子を形成した。
【０１２７】
［実施例１０］
発光特性物質含有液中の酢酸銀を、銀アセチルアセトナト錯体に替えた以外は、実施例８と同様に有機ＥＬ素子を形成した。
【０１２８】
［実施例１１］
発光特性物質含有液中の酢酸銀を、銀メルカプチドに替えた以外は、実施例８と同様に有機ＥＬ素子を形成した。
【０１２９】
［実施例１２］
発光特性物質含有液中の酢酸銀を、フッ化銀に替えた以外は、実施例８と同様に有機ＥＬ素子を形成した。
【０１３０】
［実施例１３］
発光特性物質含有液中の酢酸銀を、塩素酸銀に替えた以外は、実施例８と同様に有機ＥＬ素子を形成した。
【０１３１】
［実施例１４］
発光特性物質含有液中の酢酸銀を、過塩素酸銀に替えた以外は、実施例８と同様に有機ＥＬ素子を形成した。
【０１３２】
［評価］
ＩＴＯ電極（第１電極層）上部に形成されたＡｌ電極（第２電極層）をアドレス電極として駆動させることにより、実施例８、および比較例２の有機ＥＬ素子の発光を観測した。これらの有機ＥＬ素子の発光特性を測定したところ、図５に示すような輝度-電圧特性、および図６に示すような発光効率−電圧特性を示した。また、実施例９〜１４についても、同様に有機ＥＬ素子の発光特性を測定した。これらの実施例において、５Ｖの電圧をかけた際のそれぞれの有機ＥＬ素子の輝度を、表２に示す。
【０１３３】
【表２】
0004797527.tif 000003
【０１３４】
これらの結果から、上記光触媒含有層に発光特性向上物質を含有させることにより、発光開始電圧が低くなり、同印加電圧における輝度も高まることが確認された。
【０１３５】
［実施例１５］
（透明電極の形成）
洗浄したガラス基材上に第１電極層としてＩＴＯ膜をスパッタリング法により１５００Åの膜厚で成膜した。その後、ライン幅：８５μｍ、ピッチ：１００μｍとなるようにフォトリソグラフィー法によりＩＴＯ膜をパターニングした。
【０１３６】
（絶縁層の形成）
上記第１電極層が形成された基材に、ネガ型レジスト（新日鉄化学社製、Ｖ２５９ＰＡ）を乾燥膜厚が１μｍになるようにスピンコート法にて塗布した後、１２０℃で１時間ベーキングした。その後、第１電極層ラインのエッジ部を絶縁層が覆うように、フォトマスクを介して３６５ｎｍのＵＶ光を５００ｍＪの露光量で露光した。このとき、フォトマスクと基材とを２０μｍのギャップを設けて露光した。これを有機アルカリの現像液（新日鉄化学社製、Ｖ２５９ＯＤ）で４０秒間現像した後、１６０℃で１時間ベーキングすることにより、絶縁層を形成した。
【０１３７】
（光触媒含有層の形成）
上記第１電極層および絶縁層が形成された基材上に、実施例２と同様に塗布液３を４ｇ用いて、膜厚６０ｎｍの透明な光触媒含有層を形成した。上記光触媒含有層の蒸留水との接触角を、接触角測定器（協和界面科学（株）製ＣＡ−Ｚ型）を用いて測定したところ、８０°以上であった。次に、上記光触媒含有層に、有機ＥＬ層を形成する所望のパターン同様のパターンを有するフォトマスクを介して、高圧水銀灯（２５４、３６５ｎｍ）を用いて、照度７０ｍＷ／ｃｍ２で５０秒間、エネルギーを照射し、露光された領域を親液性領域、露光されていない領域を撥液性領域とする濡れ性変化パターンを得た。
【０１３８】
（有機ＥＬ層の形成）
赤色の発光を示すポリフルオレン誘導体（American Dye Source社製、ADS100RE）１重量部をトルエン溶液６６．６７重量部に溶解させた赤色発光層形成用塗工液、緑色の発光を示すポリフルオレン誘導体（American Dye Source社製、ADS132GE）１重量部をトルエン溶液６６．６７重量部に溶解させた緑色発光層形成用塗工液、および、青色の発光を示すポリフルオレン誘導体（American Dye Source社製、ADS135BE）１重量部をトルエン溶液６６．６７重量部に溶解させた青色発光層形成用塗工液をそれぞれ調製した。この溶液をインクジェット塗布装置を用いて、上記光触媒含有層上に交互に配列するように塗り分けた。その後、８０℃で３０分間乾燥させて、それぞれ膜厚１０００Åの３色の発光層をパターン状に形成した。
【０１３９】
（第２電極層の形成）
その後、1画素の発光部が２４０μｍ×６０μｍになるように、ＬｉＦ膜（膜厚５ｎｍ）およびＡｌ膜（膜厚２０００Å）をマスク蒸着法により成膜した。この際、ＩＴＯ膜のパターンと直交するようにパターン状にＬｉＦ膜およびＡｌ膜を形成した。
以上により、有機ＥＬ素子を作製した。
【０１４０】
図７は、このようにして作製された有機ＥＬ素子を示す概略断面図である。この有機ＥＬ素子２０においては、基材２１上に第１電極層（ＩＴＯ電極）２２がパターン状に形成され、その第１電極層２２間に絶縁層２３が形成されている。さらに第１電極層２２および絶縁層２３上には光触媒含有層２４が全面に形成され、その上に発光層（赤色発光層２６Ｒ、緑色発光層２６Ｇ、および青色発光層２６Ｂ）がパターン状形成されている。そして、発光層２６Ｒ，２６Ｇおよび２６Ｂ、ならびに光触媒含有層２４の上に第２電極層２７が形成されている。
【図面の簡単な説明】
【０１４１】
【図１】本発明の有機ＥＬ素子の一例を示す概略断面図である。
【図２】本発明の有機ＥＬ素子の他の例を示す概略断面図である。
【図３】本発明に用いられる光触媒含有層のパターニング方法の一例を示す説明図である。
【図４】本発明の実施例１および比較例１における積算エネルギー量と、エネルギーが照射された領域のキシレンとの接触角との関係を示すグラフである。
【図５】本発明の実施例８および比較例２における有機ＥＬ素子の輝度-電圧特性を示すグラフである。
【図６】本発明の実施例８および比較例２における有機ＥＬ素子の発光効率-電圧特性を示すグラフである。
【図７】本発明の実施例１５により形成される有機ＥＬ素子の構成を説明する概略断面図である。
【符号の説明】
【０１４２】
１…基材
２…第１電極層
３…有機ＥＬ層
４…第２電極層
５…光触媒含有層
【図１】
0004797527.tif 000004
【図２】
0004797527.tif 000005
【図３】
0004797527.tif 000006
【図４】
0004797527.tif 000007
【図５】
0004797527.tif 000008
【図６】
0004797527.tif 000009
【図７】
0004797527.tif 000010